ЭЛЕКТРООСАЖДАЕМЫЕ ПОКРЫТИЯ, ВКЛЮЧАЮЩИЕ ЛАНТАНИДЫ, ДЛЯ ПРИМЕНЕНИЯ НА АЛЮМИНИЕВЫХ ПОДЛОЖКАХ

1. Способ создания покрытия на алюминиевой подложке, включающий пропускание электрического тока между подложкой, выступающей в качестве анода, и катодом, которые находятся в электрическом контакте с ванной электроосаждения, в котором ванна электроосаждения содержит водную дисперсию смолы, содержащую:
(a) нейтрализованную основанием негелированную фосфатированную эпоксидную смолу; и
(b) лантанид, имеющий степень окисления +3 и/или +4.
2. Способ по п.1, в котором указанный лантанид включает церий, празеодим или тербий.
3. Способ по п.1, в котором указанный лантанид включает по меньшей мере два элемента, выбранных из церия, празеодима и тербия.
4. Способ по п.1, в котором эпоксидная смола выбрана из полиглицидилового эфира полифенола и акриловой смолы с эпоксидными функциональными группами.
5. Способ по п.1, в котором дисперсия дополнительно содержит мономерный моноэпоксид.
6. Способ по п.1, в котором кислотное число фосфатированной эпоксидной смолы составляет 15-50 относительно твердого вещества смолы.
7. Способ по п.1, в котором фосфатированная эпоксидная смола содержит 0,1-0,8 моля фосфорной кислоты на один эпокси-эквивалент и 0,01-0,4 моля фосфоновой и/или органофосфиновой кислоты на один эпокси-эквивалент.
8. Способ по п.1, в котором водная дисперсия дополнительно содержит отверждающий агент.
9. Способ по п.8, в котором отверждающий агент представляет собой аминопласт.
10. Способ по п.8, в котором (a) содержание фосфатированной эпоксидной смолы составляет 50-90 мас.% и (b) содержание отверждающего агента составляет 10-50 мас.% относительно общего содержания твердого вещества (a) и (b).
11. Способ по п.7, в котором органофосфоновая кислота является фенилфосфоновой кислотой.
12. Способ по п.1, в котором водная дисперсия смолы дополнительно содержит азол.
13. Способ по п.12, в котором азол представляет собой бензотриазол 3-меркапто-1,2,4-триазол, 2-меркаптобензотиазол, 2,5-димеркапто-1,3,4-тиадиазол, 1-метилбензотриазол или их комбинации.
14. Способ по п.12, в котором азол присутствует в композиции в количестве 0,001-1,0 мас.% относительно общей массы твердого вещества в водной дисперсии смолы.
15. Способ по п.1, в котором указанный лантанид присутствует в композиции в количестве 0,015-3,2 мас.% относительно общей массы твердого вещества в водной дисперсии смолы.
16. Способ нанесения покрытия на подложку, включающий:
(a) нанесение композиции конверсионного покрытия, содержащего соединение металла IIIB или IVB группы по меньшей мере на часть подложки; и
(b) электроосаждение композиции покрытия по меньшей мере на часть конверсионного покрытия, в котором композиция покрытия содержит водную дисперсию смолы, содержащую:
(i) нейтрализованную основанием негелированную фосфатированную эпоксидную смолу; и
(ii) лантанид, имеющий степень окисления +3 и/или +4.
17. Способ по п.16, в котором фосфатированная эпоксидная смола содержит смесь продуктов реакции одного или нескольких полимерных эпоксидных соединений с фосфорной кислотой и с органофосфоновой кислотой и/или органофосфиновой кислотой.
18. Подложка, покрытая в соответствии со способом по п.16.
19. Подложка по п.18, где подложка является алюминием.
20. Водная дисперсия смолы, содержащая:
(a) нейтрализованную основанием негелированную фосфатированную эпоксидную смолу; и
(b) лантанид, имеющий степень окисления +3 и/или +4.